(57)【要約】【課題】電解質膜・電極接合体から過剰の水を速やかに排出する一方で、電解質膜がプロトン伝導を起こすのに必要な水分を確保する。【解決手段】アノード電極１４及びカソード電極１６の各々は、ガス拡散層２０、２４と、該ガス拡散層２０、２４と電解質膜１２に接する電極触媒層２２、２６とを有する。電極触媒層２２、２６の少なくともいずれか一方は、触媒と、プロトン伝導体と、繊維体とを含み、この中の繊維体の表面は、撥水性のコーティング膜、例えば、フッ素樹脂で被覆されている。【選択図】図２
2012169104.tif 000002
【特許請求の範囲】
【請求項１】
固体高分子膜からなる電解質膜をアノード電極とカソード電極で挟持して構成される電解質膜・電極接合体であって、
前記アノード電極及び前記カソード電極の各々は、ガス拡散層と、前記ガス拡散層と前記電解質膜との間に介在する電極触媒層とを有し、
前記アノード電極の電極触媒層又は前記カソード電極の電極触媒層の少なくともいずれか一方は、触媒と、プロトン伝導体と、繊維体とを含み、
前記繊維体が撥水性のコーティング膜で被覆されていることを特徴とする電解質膜・電極接合体。
【請求項２】
請求項１記載の接合体において、前記コーティング膜がフッ素樹脂からなることを特徴とする電解質膜・電極接合体。
【請求項３】
請求項１又は２記載の接合体において、前記繊維体が炭素繊維であることを特徴とする電解質膜・電極接合体。
【請求項４】
請求項１〜３のいずれか１項に記載の接合体において、前記電極触媒層の重量を１００重量％とするとき、前記繊維体が１５〜４５重量％であることを特徴とする電解質膜・電極接合体。
【請求項５】
固体高分子膜からなる電解質膜をアノード電極とカソード電極で挟持して構成される電解質膜・電極接合体の製造方法であって、
繊維体に対して撥水化処理を施す工程と、
撥水化処理が施されることで撥水性のコーティング膜が形成された前記繊維体を、触媒及びプロトン伝導体と混合して混合物を得る工程と、
前記混合物を用いてガス拡散層上に電極触媒層を形成し、前記アノード電極又は前記カソード電極の少なくともいずれか一方を得る工程と、
を有することを特徴とする電解質膜・電極接合体の製造方法。
【請求項６】
請求項５記載の製造方法において、前記撥水化処理は、前記繊維体をフッ素樹脂とともに溶媒に添加した後、前記溶媒に対して加熱処理を施すことによって行われることを特徴とする電解質膜・電極接合体の製造方法。
【請求項７】
請求項５又は６記載の製造方法において、前記電極触媒層を、前記混合物をインクとするスクリーン印刷によって形成することを特徴とする電解質膜・電極接合体の製造方法。
【請求項８】
請求項５〜７のいずれか１項に記載の製造方法において、前記繊維体として炭素繊維を用いることを特徴とする電解質膜・電極接合体の製造方法。
【請求項９】
請求項５〜８のいずれか１項に記載の製造方法において、前記電極触媒層の重量を１００重量％とするとき、前記繊維体を１５〜４５重量％とすることを特徴とする電解質膜・電極接合体の製造方法。
【請求項１０】
固体高分子膜からなる電解質膜をアノード電極とカソード電極で挟持して構成される電解質膜・電極接合体と、前記電解質膜・電極接合体を挟む１組のセパレータとを具備する固体高分子型燃料電池であって、
前記アノード電極及び前記カソード電極の各々は、ガス拡散層と、前記ガス拡散層と前記電解質膜との間に介在する電極触媒層とを有し、
前記アノード電極の電極触媒層又は前記カソード電極の電極触媒層の少なくともいずれか一方は、触媒と、プロトン伝導体と、繊維体とを含み、
前記繊維体が撥水性のコーティング膜で被覆されていることを特徴とする固体高分子型燃料電池。
【請求項１１】
請求項１０記載の燃料電池において、前記コーティング膜がフッ素樹脂からなることを特徴とする固体高分子型燃料電池。
【請求項１２】
請求項１０又は１１記載の燃料電池において、前記繊維体が炭素繊維であることを特徴とする固体高分子型燃料電池。
【請求項１３】
請求項１０〜１２のいずれか１項に記載の燃料電池において、前記電極触媒層の重量を１００重量％とするとき、前記繊維体が１５〜４５重量％であることを特徴とする固体高分子型燃料電池。
【請求項１４】
請求項１０〜１２のいずれか１項に記載の燃料電池において、前記電極触媒層中の前記繊維体の割合が、反応ガスの上流側の部位よりも下流側の部位の方が大きいことを特徴とする固体高分子型燃料電池。
【発明の詳細な説明】
【技術分野】
【０００１】
本発明は、固体高分子膜からなる電解質膜をアノード電極とカソード電極で挟持して構成される電解質膜・電極接合体及びその製造方法と、該電解質膜・電極接合体を具備する固体高分子型燃料電池に関する。
【背景技術】
【０００２】
固体高分子型燃料電池は、周知の通り、アノード電極とカソード電極で固体高分子膜からなる電解質膜を挟持して構成される電解質膜・電極接合体を備え、この電解質膜・電極接合体が１組のセパレータで挟まれることで構成された単位セルを備え、一般的には、複数個の単位セルが積層されたスタックとして構成される。この固体高分子型燃料電池は、比較的低温で高電圧と大電流を得易いという利点があることから、自動車等の駆動機構として好適である。
【０００３】
ここで、前記アノード電極及びカソード電極は、ガス拡散層と、該ガス拡散層と電解質膜との間に介在する電極触媒層から構成される。ガス拡散層は、例えば、カーボンペーパー又はカーボンクロスからなり、また、電極触媒層は、例えば、白金等の触媒を担持した触媒担体（カーボンブラック等）がイオン導伝性バインダを介して結合一体化されることにより形成される。
【０００４】
固体高分子型燃料電池を発電させるに際しては、アノード電極のガス拡散層を介して電極触媒層に水素、メタノール等の燃料ガスを導入するとともに、カソード電極のガス拡散層を介して電極触媒層に空気、酸素等の酸化剤ガスを導入する。これにより、アノード電極では、前記電極触媒層に含まれる触媒の作用下に、前記燃料ガスからプロトン及び電子が生成する。従って、導線を介して外部負荷をアノード電極とカソード電極に電気的に接続すると、この外部負荷を経由してアノード電極からカソード電極に向かって電子が移動する（換言すれば、カソード電極からアノード電極に向かって電流が流れる）。これにより、前記外部負荷を付勢することが可能となる。
【０００５】
なお、アノード電極で生成したプロトンは、前記電解質膜を介してカソード電極の電極触媒層に移動する。プロトンは、さらに、カソード電極の電極触媒層において、該電極触媒層に含まれる触媒の作用下に、前記酸化剤ガスと反応して水を生成する。
【０００６】
ところで、電解質膜である固体高分子膜は、湿潤状態であるときに優れたプロトン伝導性を示す。そこで、前記電極触媒層に含まれるイオン伝導性バインダの量を多くし、該イオン伝導性バインダに水分を保持させておくことが考えられる。
【０００７】
この場合、固体高分子膜とイオン伝導性バインダとの間で水分が平衡状態にある。従って、固体高分子膜に含まれる水分が低減すると、両者の平衡を維持するべく、イオン伝導性バインダに含まれている水分が固体高分子膜に供給され、固体高分子膜に含まれる水分が低減することが抑制されると期待される。
【０００８】
しかしながら、高電流域において発電量が増加すると、カソード電極の電極触媒層での生成水の量が増大する。この生成水がイオン伝導性バインダに保持されると、電極触媒層に必要以上の水分が滞留することになる。このような事態が生じると、電極触媒層における前記酸化剤ガスの拡散が妨げられ、固体高分子型燃料電池の端子電圧が低下する。
【０００９】
そこで、本出願人は、特許文献１において、電極触媒層に含まれる細孔の孔径分布を適切な範囲に設定し、これにより、過剰の水分を速やかに排出し得るようにすることを提案している。なお、前記細孔を形成するための孔部形成材としては、炭素繊維が例示されている。
【００１０】
また、電極触媒層に一層優れた撥水性を発現させるべく、特許文献２で従来技術として説明されているように、撥水性の樹脂、例えば、フッ素樹脂を電極触媒層に添加することも想起される。
【先行技術文献】
【特許文献】
【００１１】
【特許文献１】特許第４１３０７９２号公報
【特許文献１】特許第３５７１６８０号公報
【発明の概要】
【発明が解決しようとする課題】
【００１２】
繊維体を含んで構成される電極触媒層の細孔の孔径は、特許文献１に示されるように、概ね０．０１〜３０μｍの範囲内であり、典型的には０．１〜１μｍ程度である。一方、フッ素樹脂の一次粒子の粒子径は０．１〜数百μｍであり、二次粒子になるとこれよりも一層大きくなる。このため、フッ素樹脂が電極触媒層の細孔に進入することが容易ではない。仮に進入し得たとしても、生成水の排出経路である細孔がフッ素樹脂で閉塞され、このために生成水を排出することや、反応ガスが拡散することが困難となる懸念がある。
【００１３】
また、過剰な撥水性を付与すると、水が電極触媒層から過度に排出され、その結果、電解質膜のプロトン伝導度が低下するという不具合を招いてしまう。
【００１４】
本発明は上記した問題を解決するためになされたもので、適切な撥水性を示す電極触媒層を有し、このために過剰の生成水を速やかに排出することが可能であるとともに、優れたプロトン伝導性を示す電解質膜・電極接合体及びその製造方法と、それを備える固体高分子型燃料電池を提供することを目的とする。
【課題を解決するための手段】
【００１５】
前記の目的を達成するために、本発明は、固体高分子膜からなる電解質膜をアノード電極とカソード電極で挟持して構成される電解質膜・電極接合体であって、
前記アノード電極及び前記カソード電極の各々は、ガス拡散層と、前記ガス拡散層と前記電解質膜との間に介在する電極触媒層とを有し、
前記アノード電極の電極触媒層又は前記カソード電極の電極触媒層の少なくともいずれか一方は、触媒と、プロトン伝導体と、繊維体とを含み、
前記繊維体が撥水性のコーティング膜で被覆されていることを特徴とする。
【００１６】
このような撥水化処理済の繊維体を含む電極触媒層は、その表面や、細孔の内壁にコーティング膜が露呈し、これにより撥水性を示す。従って、過剰の水が弾かれて速やかに排出される。
【００１７】
すなわち、上記した構成の電極触媒層では、粒状の撥水性樹脂や水によって細孔が閉塞されることが回避される。従って、細孔を介しての水の排出や、反応ガスの拡散が妨げられることが回避される。
【００１８】
しかも、この電極触媒層は、弾かれる程度に過剰に水が含まれるようになるまでは水を適度に保持することが可能である。従って、電解質膜がプロトン伝導を示すために必要な水分を付与することができるので、電解質膜が乾燥することに起因して端子電圧等の発電特性が低下することを回避することもできる。
【００１９】
前記コーティング膜の好適な例としては、フッ素樹脂を挙げることができる。また、前記繊維体の好適な例としては、炭素繊維が挙げられる。特に、気相成長炭素繊維が好ましい。
【００２０】
なお、電極触媒層の重量を１００重量％とするとき、繊維体の割合は１５〜４５重量％とすることが好ましい。このような範囲内とした場合、電流密度が同一であるときには、範囲外である場合に比して比較的優れた端子電圧を得ることができる。
【００２１】
また、本発明は、固体高分子膜からなる電解質膜をアノード電極とカソード電極で挟持して構成される電解質膜・電極接合体の製造方法であって、
繊維体に対して撥水化処理を施す工程と、
撥水化処理が施されることで撥水性のコーティング膜が形成された前記繊維体を、触媒及びプロトン伝導体と混合して混合物を得る工程と、
前記混合物を用いてガス拡散層上に電極触媒層を形成し、前記アノード電極又は前記カソード電極の少なくともいずれか一方を得る工程と、
を有することを特徴とする。
【００２２】
このような過程を経ることにより、上記した構成の電解質膜・電極接合体を容易に得ることができる。
【００２３】
なお、撥水化処理は、例えば、繊維体をフッ素樹脂とともに溶媒に添加した後、前記溶媒に対して加熱処理を施すことで実施することができる。
【００２４】
また、電極触媒層は、例えば、前記混合物をインクとするスクリーン印刷によって形成することができる。
【００２５】
上記したように、繊維体としては炭素繊維を用いることができる。また、電極触媒層の重量を１００重量％とするとき、繊維体を１５〜４５重量％の範囲内とすることが好ましい。
【００２６】
さらに、本発明は、固体高分子膜からなる電解質膜をアノード電極とカソード電極で挟持して構成される電解質膜・電極接合体と、前記電解質膜・電極接合体を挟む１組のセパレータとを具備する固体高分子型燃料電池であって、
前記アノード電極及び前記カソード電極の各々は、ガス拡散層と、前記ガス拡散層と前記電解質膜との間に介在する電極触媒層とを有し、
前記アノード電極の電極触媒層又は前記カソード電極の電極触媒層の少なくともいずれか一方は、触媒と、プロトン伝導体と、繊維体とを含み、
前記繊維体が撥水性のコーティング膜で被覆されていることを特徴とする。
【００２７】
要するに、この固体高分子型燃料電池は、上記した電解質膜・電極接合体を含む。固体高分子型燃料電池は、１個の単位セルで構成されたものであってもよいし、複数個の単位セル同士が積層されたスタックであってもよい。
【００２８】
上記したように、コーティング膜の好適な例としてはフッ素樹脂を挙げることができ、また、繊維体の好適な例としては炭素繊維を挙げることができる。さらに、電極触媒層の重量を１００重量％とするとき、繊維体が１５〜４５重量％であることが好ましい。
【００２９】
燃料電池では、反応ガスの上流側で生成した水が下流側に蓄積される。このため、電極において、下流側の部位の水の量は、上流側の部位に比して多くなる。従って、電極触媒層中の繊維体の割合を、反応ガスの上流側の部位よりも下流側の部位の方を大きく設定することが好ましい。これにより、下流側の部位において、より多量の水を排出することが可能となる。
【発明の効果】
【００３０】
本発明によれば、撥水化処理済の繊維体を用いて電極触媒層を形成するようにしているので、該電極触媒層の表面や、細孔の内壁にコーティング膜が露呈して優れた撥水性を示すとともに、粒状の撥水性樹脂や水によって細孔が閉塞されることが回避される。電極触媒層では、細孔を介して過剰な水が排出されるとともに反応ガスが拡散するが、上記したように細孔が閉塞されることが回避されているので、過剰な水の排出や反応ガスの拡散が妨げられることが回避される。従って、十分な反応場が形成される。
【００３１】
しかも、電解質膜がプロトン伝導を示すために必要な水分を保持することができるので、電解質膜が乾燥してプロトン伝導度が低下することに起因して端子電圧等の発電特性が低下することを回避することもできる。
【図面の簡単な説明】
【００３２】
【図１】本実施の形態に係る固体高分子型燃料電池を構成する単位セルの概略分解斜視図である。
【図２】前記単位セルの要部縦断面図である。
【図３】カソード電極の電極触媒層に含まれる撥水化処理済繊維体の割合を変更したときのセル電圧の変化を示すグラフである。
【図４】カソード電極の電極触媒層に撥水化処理済繊維体を含む実施例セルと、カソード電極の電極触媒層に含まれる繊維体に撥水化処理が施されていない比較例セルにおける電流密度とセル電圧との関係を示すグラフである。
【図５】反応ガスの湿度を変更して前記実施例セルと前記比較例セルのセル電圧を対比したグラフである。
【発明を実施するための形態】
【００３３】
以下、本発明に係る電解質膜・電極接合体及びその製造方法につき、該電解質膜・電極接合体を具備する固体高分子型燃料電池との関係で好適な実施の形態を挙げ、添付の図面を参照して詳細に説明する。
【００３４】
図１は、本実施の形態に係る固体高分子型燃料電池を構成する単位セル１０の概略分解斜視図であり、図２は、該単位セル１０の要部縦断面図である。前記固体高分子型燃料電池は、図１及び図２に示す単位セル１０を複数個積層して構成される。
【００３５】
単位セル１０は、固体高分子膜からなる電解質膜１２（図２参照）をアノード電極１４とカソード電極１６とで挟持して構成される電解質膜・電極接合体１８を備える。
【００３６】
電解質膜１２は、例えば、パーフルオロスルホン酸の薄膜に水が含浸されることで構成される。又は、前記特許文献１に記載されるようなスルホン化ポリアリーレン系ポリマーであってもよい。
【００３７】
アノード電極１４は、ガス拡散層２０と、該ガス拡散層２０を被覆する電極触媒層２２とを有する。この中、ガス拡散層２０は、例えば、カーボンペーパーからなる。この種のガス拡散層２０は公知であり、従って、その詳細な説明を省略する。
【００３８】
一方の電極触媒層２２は、触媒と、プロトン伝導体と、繊維体とを含んで構成される。ここで、触媒は、Ｐｔ、Ｐｄ、Ｒｕやその合金等であるが、これらは、炭素粒子（例えば、カーボンブラック）等の適切な担体の表面に担持される。すなわち、触媒は、担体に担持された状態で電極触媒層２２に含まれている。
【００３９】
プロトン伝導体は、上記のように電極反応によって生成したプロトンの移動に寄与する成分である。このような機能を営むプロトン伝導体としては、高分子が好適である。この場合、高分子が、電極触媒層２２に含まれる担体（触媒）及び繊維体同士を結合するバインダとしても機能するからである。この種の高分子の好適な例としては、パーフルオロスルホン酸や、スルホン化ポリアリーレン系ポリマー等が挙げられる。
【００４０】
繊維体は、前記触媒や前記担体に絡みつくことで多数の接触点を形成し、これに伴って導電パスを形成して電極触媒層２２の電子伝導性を向上させる役割を果たす。加えて、繊維体同士の絡み合いによって電極触媒層２２に多数の細孔を形成することから、この細孔を介して反応ガスが拡散することが容易となるとともに、過剰の水分を排出することが容易となる。
【００４１】
繊維体の好適な例としては、アルミナウィスカ、シリカウィスカ等の無機繊維、炭素ウィスカや結晶性炭素繊維とも呼称される気相成長炭素繊維（以下、ＶＧＣＦともいう）をはじめとする炭素繊維、ナイロンやポリイミド等の高分子繊維が挙げられる。とりわけ、繊維径が大きい、細孔の孔径や分布を制御し易い、電子伝導性が高いという様々な利点があることから、気相成長炭素繊維が特に好ましい。
【００４２】
上記したような物質からなる繊維体の表面は、撥水化処理が予め施されることによって形成された撥水性のコーティング膜で被覆されている。本実施の形態において、前記コーティング膜はフッ素樹脂からなる。撥水性を示すフッ素樹脂の具体例としては、ポリテトラフルオロエチレン（ＰＴＦＥ）樹脂、テトラフルオロエチレン・六フッ化プロピレン共重合体（ＦＥＰ）樹脂、テトラフルオロエチレン・パーフルオロアルキルビニルエーテル共重合体（ＰＦＡ）樹脂等が挙げられる。
【００４３】
このため、電極触媒層２２に含まれる細孔の内壁には、フッ素樹脂からなるコーティング層が露呈している。すなわち、この場合、細孔がフッ素樹脂の粒子によって閉塞されることが回避されている。勿論、内壁にコーティング膜が露呈している細孔は、撥水性を示す。
【００４４】
また、電極触媒層２２の表面にもコーティング膜（フッ素樹脂）が露呈することになる。従って、電極触媒層２２の表面も十分な撥水性を示す。
【００４５】
カソード電極１６におけるガス拡散層２４及び電極触媒層２６は、上記したガス拡散層２０及び電極触媒層２２の各々と同様に構成される。従って、詳細な説明は省略する。
【００４６】
ここで、図３に、カソード電極１６の電極触媒層２６における繊維体の割合を種々変更したときの単位セル１０のセル電圧をグラフとして示す。なお、単位セル１０の構成は、後述する実施例セルと基本的には同一であり、繊維体として気相成長炭素繊維（ＶＧＣＦ）を用いている。また、測定時の電流密度は１Ａ／ｃｍ2で同一である。
【００４７】
この図３から、電極触媒層２６における繊維体の割合が１５〜４５重量％であるときに、セル電圧が高くなることが分かる。この理由は、１５重量％よりも少ないと電極触媒層２６に形成される細孔の量が十分でなくなり、また、４５重量％よりも多いと、電極触媒層２６の厚みが大きくなるので反応ガスの移動距離が長くなるためであると推察される。従って、電極触媒層２６における繊維体の割合は、１５〜４５重量％に設定することが好ましく、２０〜４０重量％とすることが一層好ましい。最も好ましくは、２５〜３５重量％である。
【００４８】
さらに、本実施の形態では、アノード電極１４の電極触媒層２２に含まれる繊維体の割合は、図１における矢印Ｂ方向の左方の部位と右方の部位を比較した場合、左方が小さく右方が大きく設定される。後述するように、燃料ガスは、矢印Ｂに沿って左方から右方に流れる。このことから諒解されるように、繊維体の割合は、燃料ガスの流通方向上流側で小さく、下流側で大きく設定されている。
【００４９】
なお、繊維体の割合は、矢印Ｂに沿って左方から右方に向かうに従って漸次的に上昇させるようにしてもよく、段階的に上昇させるようにしてもよい。例えば、電極触媒層２２を矢印Ｂに沿って仮想的に左方と右方に２分割した場合、左方の部位における繊維体の割合を小さく、且つ右方の部位における繊維体の割合を大きくする程度であってもよい。
【００５０】
カソード電極１６の電極触媒層２６においても、繊維体の割合は、酸化剤ガスの流通方向上流側の部位で小さく、下流側の部位で大きく設定されている。後述するように、酸化剤ガスは、矢印Ｂに沿って右方から左方に流れるので、電極触媒層２６では、繊維体の割合は、図１における矢印Ｂ方向の右方の部位が小さく、且つ左方の部位が大きくなっている。
【００５１】
単位セル１０は、さらに、上記のように構成されるＭＥＡを挟む第１セパレータ２８と第２セパレータ３０とを有する。
【００５２】
図１に示すように、この場合、電解質膜・電極接合体１８は、鉛直方向（矢印Ｃ方向）に面方向を向けて立位姿勢で配置されるとともに、カソード電極１６及びアノード電極１４は、反応面が鉛直姿勢で且つ水平方向（矢印Ｂ方向）に長尺な横長形状を有する。
【００５３】
電解質膜・電極接合体１８は、第１セパレータ２８及び第２セパレータ３０で挟持され、水平方向（矢印Ａ方向）に沿って積層される。第１セパレータ２８及び第２セパレータ３０は、例えば、カーボンセパレータ又は金属セパレータで構成される。
【００５４】
第１セパレータ２８において、電解質膜・電極接合体１８のアノード電極１４に臨む側の端面には、反応ガスの１つである燃料ガスを流通するための燃料ガス流路３２が形成される。燃料ガス流路３２は、アノード電極１４の長手方向（矢印Ｂ方向）に沿って燃料ガスを流通させるべく、各々が直線状に延在する複数本の溝として設けられる。
【００５５】
また、第１セパレータ２８において、単位セル１０に隣接する別の単位セル１０（図示せず）を構成する第２セパレータ３０に臨む側の面には、第２セパレータ３０と第１セパレータ２８との間に冷却媒体を流通するための冷却媒体流路３４が設けられる。
【００５６】
一方、第２セパレータ３０において、電解質膜・電極接合体１８のカソード電極１６に臨む側の端面には、反応ガスの１つである酸化剤ガスを流通するための酸化剤ガス流路３６が設けられる。この酸化剤ガス流路３６も、カソード電極１６の長手方向（矢印Ｂ方向）に沿って燃料ガスを流通させるべく、燃料ガス流路３２と同様に、各々が直線状に延在する複数本の溝として設けられる。
【００５７】
固体高分子型燃料電池には、単位セル１０の積層方向に互いに連通して、燃料ガスを供給する燃料ガス供給連通孔４０、酸化剤ガスを供給する酸化剤ガス供給連通孔４２、冷却媒体を供給する冷却媒体供給連通孔４４が形成される。併せて、前記酸化剤ガスを排出する酸化剤ガス排出連通孔４６、前記燃料ガスを排出する燃料ガス排出連通孔４８、及び前記冷却媒体を排出する冷却媒体排出連通孔５０も設けられる。
【００５８】
燃料ガス供給連通孔４０は、前記単位セル１０の長手方向他端側の上方隅部に設けられ、酸化剤ガス供給連通孔４２は、単位セル１０の長手方向（矢印Ｂ方向）一端側の上方隅部に設けられる。これに対し、燃料ガス排出連通孔４８は、前記単位セル１０の長手方向一端側の下方隅部に設けられるとともに、酸化剤ガス排出連通孔４６は、単位セル１０の長手方向他端側の下方隅部に設けられる。
【００５９】
また、冷却媒体供給連通孔４４は、単位セル１０の短手方向（矢印Ｃ方向）の上端側に矢印Ｂ方向に延在して設けられ、一方、冷却媒体排出連通孔５０は、単位セル１０の短手方向の下端側に矢印Ｂ方向に延在して設けられる。
【００６０】
本実施の形態に係る固体高分子型燃料電池は、基本的には以上のように構成されるものであり、次に、その作用効果について説明する。
【００６１】
上記のように構成される固体高分子型燃料電池を運転するに際しては、該固体高分子型燃料電池が所定の運転温度に昇温されるとともに、冷却媒体供給連通孔４４、冷却媒体流路３４及び冷却媒体排出連通孔５０を流通する冷却媒体（例えば、冷却水）が供給・排出される。また、燃料ガス供給連通孔４０に接続された燃料ガス供給源から燃料ガス、例えば、水素等の水素含有ガスが供給される一方で、酸化剤ガス供給連通孔４２に接続された酸化剤ガス供給源から酸化剤ガス、例えば、空気等の酸素含有ガスが供給される。勿論、余剰の燃料及び酸化剤ガスは、酸化剤ガス排出連通孔４６、燃料ガス排出連通孔４８からそれぞれ排出される。
【００６２】
なお、電解質膜１２には予め水が含浸されているが、固体高分子型燃料電池が室温よりも高温となっているので、電解質膜１２中の水が蒸発して該電解質膜１２が乾燥する可能性もある。乾燥状態の電解質膜１２では十分なプロトン伝導度が得られないので、燃料ガスや酸化剤ガスを、ミスト状や気化状態の水を含んだ湿潤ガスとして供給することが好ましい。
【００６３】
燃料ガスは、燃料ガス供給連通孔４０を通過して燃料ガス流路３２を図１中の矢印Ｂに沿って左方から右方に流通し、この際、アノード電極１４のガス拡散層２０に接触する。さらに、その後、ガス拡散層２０を拡散して電極触媒層２２に到達する。なお、電極触媒層２２では、燃料ガスは、細孔を介して拡散する。
【００６４】
そして、該電極触媒層２２において、燃料ガス中の水素が電離してプロトンと電子が生成する電極反応が起こる。上記したように、電子は外部負荷を付勢する電気エネルギとして取り出され、一方、プロトンは、電解質膜１２を介してカソード電極１６の電極触媒層２６に向かって移動する。
【００６５】
酸化剤ガスは、酸化剤ガス供給連通孔４２を通過して酸化剤ガス流路３６を図１における矢印Ｂに沿って右方から左方に流通する。この過程で、カソード電極１６のガス拡散層２４を拡散して電極触媒層２６に到達する。上記と同様に、酸化剤ガスは、電極触媒層２６の細孔を介して拡散する。
【００６６】
そして、該電極触媒層２６において、アノード電極１４から移動してきたプロトン、電気エネルギとして機能した後にカソード電極１６に到達した電子、酸化剤ガス中の酸素の３者が結合して水が生成する電極反応が起こる。
【００６７】
従って、カソード電極１６の電極触媒層２６には、このようにして生成した水や、燃料ガスないし酸化剤ガスを湿潤状態とするために付与された水が一旦含まれることになる。また、アノード電極１４の電極触媒層２２には、燃料ガスないし酸化剤ガスを湿潤状態とするために付与された水が含まれる。
【００６８】
ここで、電極触媒層２２、２６に含まれる繊維体の表面には、上記したように撥水性のコーティング膜が形成されているので、電極触媒層２２、２６の表面、及び細孔の内壁が撥水性を示す。このため、電極触媒層２２、２６に含まれる水が過剰となった際には、該水が電極触媒層２２、２６の表面や細孔の内壁のコーティング膜によって弾かれ、速やかに電極触媒層２２、２６から排出される。
【００６９】
しかも、カソード電極１６の電極触媒層２６では、生成水が蓄積されてその量が多くなる下流側の部位に含まれる繊維体の割合を大きくしている。このため、生成水の量が多い下流側においても、該生成水を速やかに排出することが可能となる。
【００７０】
以上のようにして、電極触媒層２２、２６に過剰の水が滞留することが回避され、特に、表面や細孔に水が残留した状態となることが回避される。従って、電極触媒層２２、２６において反応ガス（燃料ガス又は酸化剤ガス）が拡散することが妨げられることが回避される。その結果、電極触媒層２２、２６に十分な反応場が形成されるので、固体高分子型燃料電池の端子電圧が維持される等、優れた発電特性が得られる。
【００７１】
しかも、電極触媒層２２、２６に含まれる水は、過剰量となるまでは電極触媒層２２、２６を十分に濡らすことが可能である。従って、電解質膜１２に十分な水分を供給することができるので、電解質膜１２の水分が不足することに起因してプロトン伝導度が低下することを回避することもできる。このため、電解質膜・電極接合体１８は、優れたプロトン伝導性を示す。
【００７２】
電解質膜・電極接合体１８は、以下のようにして製造することができる。
【００７３】
先ず、電極触媒層２２、２６の出発材料を調製するべく、繊維体に対して撥水化処理を施す。具体的には、例えば、気相成長炭素繊維を、ＰＴＦＥ樹脂、ＦＥＰ樹脂又はＰＦＡ樹脂等のフッ素樹脂の粉末とともに、エチレングリコール等の適切な溶媒に分散させてスラリーとする。
【００７４】
次に、このスラリーに対して加熱処理を施し、さらに、冷却する。これにより、フッ素樹脂からなるコーティング膜が表面に形成された繊維体が凝集体として得られる。その後、この凝集体を粉砕することにより、粒状の撥水化処理済繊維体が得られる。
【００７５】
この撥水化処理済繊維体を、触媒を担持した担体、及びイオン伝導体（バインダ）とともに、ノルマルプロピルアルコール（ＮＰＡ）と水の混合液等の溶媒に添加して混合物とする。撥水化処理済繊維体の割合は、撥水化処理済繊維体、触媒、触媒を担持した担体、及びイオン伝導体の合計を１００重量％とするとき、１５〜４５重量％とすることが好ましく、２０〜４０重量％とすることが一層好ましい。また、必要であれば、この混合物に対して遊星ボールミル等を行い、各成分が均等に分散するようにしてもよい。
【００７６】
次に、この混合物をインクとし、ＰＥＴフィルム等に対してスクリーン印刷を行う。その後、インクを乾燥させることにより、ＰＥＴフィルム等からなるシート上に、前記インクの乾燥物からなる電極触媒層２２、２６が得られる。
【００７７】
ここで、アノード電極１４、カソード電極１６の電極触媒層２２、２６における繊維体の割合を、反応ガスの上流側に対応する部位と、下流側に対応する部位とで相違させる場合には、上記に準拠して、繊維体の割合が相違する混合物（インク）を２種以上用意し、さらに、インクを交換しながらスクリーン印刷を２回以上行えばよい。この場合、反応ガスの上流側となる部位を形成する際には、繊維体の割合が小さいインクを用い、一方、下流側となる部位を形成する際には、繊維体の割合が大きいインクを用いればよい。中間に、繊維体の割合が徐々に変化する部位を形成するようにしてもよいことは勿論である。
【００７８】
その一方で、ガス拡散層２０、２４を作製する。すなわち、例えば、カーボンブラックとＰＴＦＥ粒子とをエチレングリコール等に分散させてスラリーとし、次に、このスラリーをカーボンペーパーに塗布して乾燥する。これにより、前記スラリーの乾燥物である下地層がカーボンペーパー上に形成されたガス拡散層２０、２４が得られる。
【００７９】
次に、電解質膜１２となる固体高分子の両端面に、前記電極触媒層２２、２６を積層する。さらに、ホットプレスを行うことによって、電極触媒層２２、２６と電解質膜１２とを互いに接合する。その後、前記シートを剥がして電極触媒層２２、２６の端面を露呈させる。
【００８０】
この露呈した電極触媒層２２、２６に、ガス拡散層２０、２４の前記下地層を積層する。さらに、ホットプレスを行うことによって電極触媒層２２、２６と下地層とを互いに接合することによりアノード電極１４及びカソード電極１６が電解質膜１２の各端面にそれぞれ形成されるとともに、電解質膜・電極接合体１８が得られるに至る。
【００８１】
単位セル１０は、この電解質膜・電極接合体１８を第１セパレータ２８、第２セパレータ３０で挟持することによって得られる。さらに、このようにして得られる単位セル１０を複数個積層することにより、スタックとしての固体高分子型燃料電池が得られる。
【００８２】
なお、上記した実施の形態では、アノード電極１４の電極触媒層２２、カソード電極１６の電極触媒層２６の双方に繊維体を含ませるようにしているが、繊維体は、電極触媒層２２、２６の少なくともいずれか一方に含まれればよい。例えば、電極触媒層２６のみに繊維体が含まれるようにしてもよい。
【００８３】
また、電極触媒層２２、２６において、反応ガスの上流側の部位と下流側の部位とで繊維体の割合を相違させる必要は特にない。すなわち、繊維体が略均等に分散された電極触媒層２２、２６であっても上記した効果を十分に得ることが可能である。
【実施例】
【００８４】
昭和電工社製の気相成長炭素繊維とＰＴＦＥ樹脂とを、重量比で１２：１１として混合し、その後、エチレングリコールに分散させてスラリーとした。このスラリーを耐熱容器に移した後、１２０℃で３０分間保持し、さらに、１０℃／分の昇温速度で３８０℃まで昇温して５分間保持することで加熱処理を施した。冷却後に耐熱容器から冷却固化物を取り出し、粉砕して、ＰＴＦＥ膜が形成された撥水化処理済ＶＧＣＦを得た。
【００８５】
その一方で、ＮＰＡと水を重量比で１：２として混合した混合溶媒を調製した。この混合溶媒を、田中貴金属工業社製のＴＥＣ５０Ｅ５０Ｅ（Ｐｔ担持触媒）に対して１０倍の重量で加えた。また、イオン伝導性バインダとなるパーフルオロアルキレンスルホン酸（例えば、デュポン社製のナフィオン）の溶液を、ＴＥＣ５０Ｅ５０Ｅ：溶液中の高分子分＝１：１．５の重量比となるように、前記混合溶媒に添加した。
【００８６】
さらに、この混合溶媒に対し、前記撥水化処理済ＶＧＣＦを、混合溶媒を除いた成分（触媒、触媒を担持した担体、イオン伝導性バインダの溶液、撥水化処理済ＶＧＣＦ）の合計を１００重量％とするとき、２０重量％となる量で添加した。
【００８７】
以上の成分が添加された混合溶媒に対して、遊星ボールミルによる混合を行った。なお、回転数は８０ｒｐｍとし、１２０分間続行した。これにより、インクを得た。
【００８８】
次に、このインクを用い、ＰＥＴフィルムに対し、触媒である白金が０．５ｍｇ／ｃｍ2となるようにスクリーン印刷を行った。その後、６０℃で１０分加熱した後、減圧下で１００℃、１５分間加熱してインクを乾燥させて、カソード電極１６の電極触媒層２６を得た。
【００８９】
その一方で、ＮＰＡと水を重量比で１：２として混合した混合溶媒を調製した。この混合溶媒を、触媒を担持した担体に対して１０倍の重量で加えた。また、イオン伝導性バインダとなるパーフルオロアルキレンスルホン酸（例えば、デュポン社製のナフィオン）の溶液を、ＴＥＣ５０Ｅ５０Ｅ：溶液中の高分子分＝１：１の重量比となるように前記混合溶媒に添加し、この混合溶媒が所定の粘度となるまで撹拌した。
【００９０】
さらに、以上の成分が添加された混合溶媒に対して遊星ボールミルを行った。なお、上記同様に回転数は８０ｒｐｍとし、１２０分間続行した。これにより、インクを得た。
【００９１】
次に、このインクを用い、ＰＥＴフィルムに対し、触媒であるＰｔが０．５ｍｇ／ｃｍ2となるようにスクリーン印刷を行った。その後、６０℃で１０分加熱した後、減圧下で１００℃、１５分間加熱してインクを乾燥させてアノード電極１４の電極触媒層２２を得た。
【００９２】
以上とは別に、カーボンブラックとＰＴＦＥ粒子とを重量比で４：６として混合した後にエチレングリコールに分散させてスラリーとした。次に、このスラリーを東レ社製のカーボンペーパーＴＧＰ−Ｈ０６０の平坦面に塗布し、その後、乾燥した。これにより、カーボンペーパー上に前記スラリーの乾燥物である下地層が形成されたガス拡散層２０、２４を得た。
【００９３】
次に、電解質膜１２として選定したデュポン社製のナフィオンＮ１１２の各端面に、上記のようにして得た電極触媒層２２、２６を積層した。さらに、１２０℃、２ＭＰａの条件下でホットプレスを行い、電極触媒層２２、２６と電解質膜１２とを互いに接合した。その後、前記ＰＥＴフィルムを剥がして電極触媒層２２、２６の端面を露呈させた。
【００９４】
この露呈した電極触媒層２２、２６に、ガス拡散層２０、２４の前記下地層を積層した。さらに、１５０℃、２．５ＭＰａの条件下でホットプレスを行い、電極触媒層２２、２６と下地層とを互いに接合することによりアノード電極１４及びカソード電極１６を電解質膜１２の各端面にそれぞれ形成し、電解質膜・電極接合体１８を得た。
【００９５】
この電解質膜・電極接合体１８を用い、日本自動車研究所（ＪＡＲＩ）に規格される電極面積２５ｃｍ2の標準セルを組み立てた。これを実施例セルとする。
【００９６】
また、ＶＧＣＦに対して撥水化処理を施すことなく電極触媒層を作製したことを除いては実施例に準拠して標準セルを組み立てた。これを比較例セルとする。
【００９７】
以上の実施例セル、比較例セルの各々につき、セル温度を７０℃とし、燃料ガスとして湿度５０％の水素ガス、酸化剤ガスとして湿度７０％の空気を供給して、様々な電流密度におけるセル電位を測定した。なお、水素ガス、酸化剤ガスの各利用率は７５％、６３％であり、供給圧力は双方とも１００ｋＰａである。
【００９８】
結果を、図４に併せて示す。なお、実施例セルは「▲」、比較例セルは「●」のプロットで表している。
【００９９】
この図４から、特に高電流密度時に実施例セルのセル電圧が高いことが分かる。このことから、カソード電極１６の電極触媒層２６に含まれる繊維体に対して撥水化処理を施すことが特に高電流密度での放電時に有効であることが明らかである。
【０１００】
さらに、セル温度を８５℃、燃料ガスを湿度１００％の水素ガス、酸化剤ガスを湿度１００％の空気に変更し、電流密度が１Ａ／ｃｍ2であるときのセル電位を測定した。実施例セル、比較例セルのセル電圧を、セル温度が７０℃で湿度５０％の水素ガス、湿度７０％の空気が供給され、且つ電流密度が１Ａ／ｃｍ2であるときのセル電位と併せて図５に示す。なお、湿度が低い反応ガスを供給したときを「低湿度」、湿度が高い反応ガスを供給したときを「高湿度」と表している。
【０１０１】
この図５から、反応ガスが低湿度のときのみならず、フラッディングを招き易い高湿度のときでも実施例セルのセル電圧が高いことが諒解される。すなわち、実施例セルのようにカソード電極１６の電極触媒層２６に含まれる繊維体に対して撥水化処理を施すことにより、カソード電極１６に多くの水が含まれ易くなる条件下であっても、優れた発電特性を確保し得る。
【符号の説明】
【０１０２】
１０…単位セル                          １２…電解質膜
１４…アノード電極                      １６…カソード電極
１８…電解質膜・電極接合体              ２０、２４…ガス拡散層
２２、２６…電極触媒層                  ２８、３０…セパレータ
３２…燃料ガス流路                      ３４…冷却媒体流路
３６…酸化剤ガス流路
【図１】
2012169104.tif 000003
【図２】
2012169104.tif 000004
【図３】
2012169104.tif 000005
【図４】
2012169104.tif 000006
【図５】
2012169104.tif 000007